"下記式1で表される繰り返し単位構造を含むことを特徴とするトリアジン環含有重合体。{式中、RおよびR′は、互いに独立して、水素原子、アルキル基、アルコキシ基、アリール基、またはアラルキル基を表し、Arは、式2~21で示される群から選ばれる少なくとも1種を表す。式中、R1~R152は、互いに独立して、水素原子、ハロゲン原子、カルボキシル基、スルホン基、炭素数1~10の分岐構造を有していてもよいアルキル基、または炭素数1~10の分岐構造を有していてもよいアルコキシ基を表し、R153およびR154は、互いに独立して、水素原子または炭素数1~10の分岐構造を有していてもよいアルキル基、トリフルオロメチル基、水酸基、炭素数1~10の分岐構造を有していてもよいアルコキシ基、アミノ基、または炭素数1~10の分岐構造を有していてもよいアルキルアミノ基を表し、W1およびW2は、互いに独立して、単結合、CR155R156R155およびR156は、互いに独立して、水素原子または炭素数1~10の分岐構造を有していてもよいアルキル基ただし、これらは一緒になって環を形成していてもよい。を表す。、C=O、O、S、SO、SO2、またはNR157R157は、水素原子または炭素数1~10の分岐構造を有していてもよいアルキル基を表す。を表し、X1およびX2は、互いに独立して、単結合、炭素数1~10の分岐構造を有していてもよいアルキレン基、または式22式中、R158~R161は、互いに独立して、水素原子、ハロゲン原子、カルボキシル基、スルホン基、炭素数1~10の分岐構造を有していてもよいアルキル基、または炭素数1~10の分岐構造を有していてもよいアルコキシ基を表し、Y1およびY2は、互いに独立して、単結合または炭素数1~10の分岐構造を有していてもよいアルキレン基を表す。で示される基を表す。}前記Arが、式11~16で示される群から選ばれる少なくとも1種である請求項1記載のトリアジン環含有重合体。前記Arが、式11および14~16で示される群から選ばれる少なくとも1種である請求項1記載のトリアジン環含有重合体。前記Arが、式11および16で示される群から選ばれる少なくとも1種である請求項1記載のトリアジン環含有重合体。前記Arが、下記式23または24で表される請求項1記載のトリアジン環含有重合体。式中、R162~R183は、互いに独立して、水素原子、ハロゲン原子、カルボキシル基、スルホン基、炭素数1~10の分岐構造を有していてもよいアルキル基、または炭素数1~10の分岐構造を有していてもよいアルコキシ基を表し、R184およびR185は、互いに独立して、水素原子または炭素数1~10の分岐構造を有していてもよいアルキル基ただし、R184およびR185は一緒になって環を形成していてもよい。、トリフルオロメチル基、水酸基、炭素数1~10の分岐構造を有していてもよいアルコキシ基、アミノ基、炭素数1~10の分岐構造を有していてもよいアルキルアミノ基を表す。前記繰り返し単位構造が、式25または26で示される請求項1記載のトリアジン環含有重合体。モノアミノハロゲン化シアヌル、ジアミノアリール化合物、塩基および有機溶媒を含む溶液を60~150°Cに加熱することを特徴とするトリアジン環含有ポリマーの製造方法。2-アミノ-4,6-ジクロロ-1,3,5-トリアジンと、この2-アミノ-4,6-ジクロロ-1,3,5-トリアジンに対して0.05~500当量のジアミノアリール化合物および0.05~500当量の塩基を、有機溶媒中、50~250°Cに加熱することを特徴とするトリアジン環含有ポリマーの製造方法。本発明は、このような事情に鑑みてなされたものであり、金属酸化物を添加しなくとも、ポリマー単独で高耐熱性、高透明性、高屈折率、高溶解性を達成できるトリアジン環含有重合体を提供することを目的とする。本発明者らは、上記目的を達成するために鋭意検討を重ねた結果、トリアジン環および芳香環を有する繰り返し単位を含む線状ポリマーが、それ単独で高耐熱性、高透明性、高屈折率、高溶解性を達成できることを見出し、本発明を完成した。すなわち、本発明は、1.下記式1で表される繰り返し単位構造を含むことを特徴とするトリアジン環含有重合体、{式中、RおよびR′は、互いに独立して、水素原子、アルキル基、アルコキシ基、アリール基、またはアラルキル基を表し、Arは、式2~21で示される群から選ばれる少なくとも1種を表す。式中、R1~R152は、互いに独立して、水素原子、ハロゲン原子、カルボキシル基、スルホン基、炭素数1~10の分岐構造を有していてもよいアルキル基、または炭素数1~10の分岐構造を有していてもよいアルコキシ基を表し、R153およびR154は、互いに独立して、水素原子または炭素数1~10の分岐構造を有していてもよいアルキル基、トリフルオロメチル基、水酸基、炭素数1~10の分岐構造を有していてもよいアルコキシ基、アミノ基、または炭素数1~10の分岐構造を有していてもよいアルキルアミノ基を表し、W1およびW2は、互いに独立して、単結合、CR155R156R155およびR156は、互いに独立して、水素原子または炭素数1~10の分岐構造を有していてもよいアルキル基ただし、これらは一緒になって環を形成していてもよい。を表す。、C=O、O、S、SO、SO2、またはNR157R157は、水素原子または炭素数1~10の分岐構造を有していてもよいアルキル基を表す。を表し、X1およびX2は、互いに独立して、単結合、炭素数1~10の分岐構造を有していてもよいアルキレン基、または式22式中、R158~R161は、互いに独立して、水素原子、ハロゲン原子、カルボキシル基、スルホン基、炭素数1~10の分岐構造を有していてもよいアルキル基、または炭素数1~10の分岐構造を有していてもよいアルコキシ基を表し、Y1およびY2は、互いに独立して、単結合または炭素数1~10の分岐構造を有していてもよいアルキレン基を表す。で示される基を表す。}2.前記Arが、式11~16で示される群から選ばれる少なくとも1種である1のトリアジン環含有重合体、3.前記Arが、式11および14~16で示される群から選ばれる少なくとも1種である1のトリアジン環含有重合体、4.前記Arが、式11および16で示される群から選ばれる少なくとも1種である1のトリアジン環含有重合体、5.前記Arが、下記式23または24で表される1のトリアジン環含有重合体、式中、R162~R183は、互いに独立して、水素原子、ハロゲン原子、カルボキシル基、スルホン基、炭素数1~10の分岐構造を有していてもよいアルキル基、または炭素数1~10の分岐構造を有していてもよいアルコキシ基を表し、R184およびR185は、互いに独立して、水素原子または炭素数1~10の分岐構造を有していてもよいアルキル基ただし、R184およびR185は一緒になって環を形成していてもよい。、トリフルオロメチル基、水酸基、炭素数1~10の分岐構造を有していてもよいアルコキシ基、アミノ基、炭素数1~10の分岐構造を有していてもよいアルキルアミノ基を表す。6.前記繰り返し単位構造が、式25または26で示される1のトリアジン環含有重合体、7.モノアミノハロゲン化シアヌル、ジアミノアリール化合物、塩基および有機溶媒を含む溶液を60~150°Cに加熱することを特徴とするトリアジン環含有ポリマーの製造方法、8.2-アミノ-4,6-ジクロロ-1,3,5-トリアジンと、この2-アミノ-4,6-ジクロロ-1,3,5-トリアジンに対して0.05~500当量のジアミノアリール化合物および0.05~500当量の塩基を、有機溶媒中、50~250°Cに加熱することを特徴とするトリアジン環含有ポリマーの製造方法を提供する。本発明によれば、金属酸化物を用いることなく、それ単独で高耐熱性、高透明性、高屈折率、高溶解性を達成し得るトリアジン環含有重合体を提供できる。本発明の重合体骨格とすることで、2級アミンをポリマーのスペーサーとして用いる場合においても高耐熱性、高透明性を維持でき、これまで、耐熱性および透明性が損なわれると考えられていたモノマーユニットを用いた場合でも、ポリマー骨格を本発明のポリマーに変更するのみで物性をコントロールできる可能性がある。さらに、フルオレン骨格などの嵩高い部位を持つジアミノアリール化合物を用いると、高分子量の化合物であるにもかかわらず、高溶解性のトリアジン環含有ポリマーとなるため、ハンドリング性に優れる。そして、金属酸化物を含まず、ポリマー単独で高屈折率を発現できることから、エッチングやアッシングなどのドライプロセスを経る場合でも、エッチレートが一定となり、均一な膜厚の被膜を得ることができ、デバイスを作製する際のプロセスマージンが拡大する。また、本発明のトリアジン環含有重合体は、合成時の出発原料であるモノマーの種類を変更することで、これが有する諸物性をコントロールできる。また、本発明のトリアジン環含有重合体は、高耐熱性絶縁材料として使用できる。以上のような特性を有する本発明のトリアジン環含有重合体を用いて作製した膜は、液晶ディスプレイ、有機エレクトロルミネッセンスELディスプレイ、光半導体LED素子、固体撮像素子、有機薄膜太陽電池、色素増感太陽電池、有機薄膜トランジスタTFTなどの電子デバイスを作製する際の一部材として好適に利用できる。特に高屈折率が求められている固体撮像素子の部材である、フォトダイオード上の埋め込み膜および平坦化膜、カラーフィルター前後の平坦化膜、マイクロレンズ、マイクロレンズ上の平坦化膜およびコンフォーマル膜として好適に利用できる。以下、本発明についてさらに詳しく説明する。本発明に係るトリアジン環含有重合体は、式1で表される繰り返し単位構造を含むものである。上記式中、RおよびR′は、互いに独立して、水素原子、アルキル基、アルコキシ基、アリール基、またはアラルキル基を表す。本発明において、アルキル基の炭素数としては特に限定されるものではないが、1~20が好ましく、ポリマーの耐熱性をより高めることを考慮すると、炭素数1~10がより好ましく、1~3がより一層好ましい。また、その構造は、鎖状、分岐状、環状のいずれでもよい。アルキル基の具体例としては、メチル基、エチル基、n-プロピル基、イソプロピル基、シクロプロピル基、n-ブチル基、イソブチル基、s-ブチル基、t-ブチル基、シクロブチル基、1-メチル-シクロプロピル基、2-メチル-シクロプロピル基、n-ペンチル基、1-メチル-n-ブチル基、2-メチル-n-ブチル基、3-メチル-n-ブチル基、1,1-ジメチル-n-プロピル基、1,2-ジメチル-n-プロピル基、2,2-ジメチル-n-プロピル基、1-エチル-n-プロピル基、シクロペンチル基、1-メチル-シクロブチル基、2-メチル-シクロブチル基、3-メチル-シクロブチル基、1,2-ジメチル-シクロプロピル基、2,3-ジメチル-シクロプロピル基、1-エチル-シクロプロピル基、2-エチル-シクロプロピル基、n-ヘキシル基、1-メチル-n-ペンチル基、2-メチル-n-ペンチル基、3-メチル-n-ペンチル基、4-メチル-n-ペンチル基、1,1-ジメチル-n-ブチル基、1,2-ジメチル-n-ブチル基、1,3-ジメチル-n-ブチル基、2,2-ジメチル-n-ブチル基、2,3-ジメチル-n-ブチル基、3,3-ジメチル-n-ブチル基、1-エチル-n-ブチル基、2-エチル-n-ブチル基、1,1,2-トリメチル-n-プロピル基、1,2,2-トリメチル-n-プロピル基、1-エチル-1-メチル-n-プロピル基、1-エチル-2-メチル-n-プロピル基、シクロヘキシル基、1-メチル-シクロペンチル基、2-メチル-シクロペンチル基、3-メチル-シクロペンチル基、1-エチル-シクロブチル基、2-エチル-シクロブチル基、3-エチル-シクロブチル基、1,2-ジメチル-シクロブチル基、1,3-ジメチル-シクロブチル基、2,2-ジメチル-シクロブチル基、2,3-ジメチル-シクロブチル基、2,4-ジメチル-シクロブチル基、3,3-ジメチル-シクロブチル基、1-n-プロピル-シクロプロピル基、2-n-プロピル-シクロプロピル基、1-イソプロピル-シクロプロピル基、2-イソプロピル-シクロプロピル基、1,2,2-トリメチル-シクロプロピル基、1,2,3-トリメチル-シクロプロピル基、2,2,3-トリメチル-シクロプロピル基、1-エチル-2-メチル-シクロプロピル基、2-エチル-1-メチル-シクロプロピル基、2-エチル-2-メチル-シクロプロピル基、2-エチル-3-メチル-シクロプロピル基等が挙げられる。上記アルコキシ基の炭素数としては特に限定されるものではないが、1~20が好ましく、ポリマーの耐熱性をより高めることを考慮すると、炭素数1~10がより好ましく、1~3がより一層好ましい。また、そのアルキル部分の構造は、鎖状、分岐状、環状のいずれでもよい。アルコキシ基の具体例としては、メトキシ基、エトキシ基、n-プロポキシ基、イソプロポキシ基、n-ブトキシ基、イソブトキシ基、s-ブトキシ基、t-ブトキシ基、n-ペントキシ基、1-メチル-n-ブトキシ基、2-メチル-n-ブトキシ基、3-メチル-n-ブトキシ基、1,1-ジメチル-n-プロポキシ基、1,2-ジメチル-n-プロポキシ基、2,2-ジメチル-n-プロポキシ基、1-エチル-n-プロポキシ基、n-ヘキシルオキシ基、1-メチル-n-ペンチルオキシ基、2-メチル-n-ペンチルオキシ基、3-メチル-n-ペンチルオキシ基、4-メチル-n-ペンチルオキシ基、1,1-ジメチル-n-ブトキシ基、1,2-ジメチル-n-ブトキシ基、1,3-ジメチル-n-ブトキシ基、2,2-ジメチル-n-ブトキシ基、2,3-ジメチル-n-ブトキシ基、3,3-ジメチル-n-ブトキシ基、1-エチル-n-ブトキシ基、2-エチル-n-ブトキシ基、1,1,2-トリメチル-n-プロポキシ基、1,2,2-トリメチル-n-プロポキシ基、1-エチル-1-メチル-n-プロポキシ基、1-エチル-2-メチル-n-プロポキシ基等が挙げられる。上記アリール基の炭素数としては特に限定されるものではないが、6~40が好ましく、ポリマーの耐熱性をより高めることを考慮すると、炭素数6~16がより好ましく、6~13がより一層好ましい。アリール基の具体例としては、フェニル基、o-クロルフェニル基、m-クロルフェニル基、p-クロルフェニル基、o-フルオロフェニル基、p-フルオロフェニル基、o-メトキシフェニル基、p-メトキシフェニル基、p-ニトロフェニル基、p-シアノフェニル基、α-ナフチル基、β-ナフチル基、o-ビフェニリル基、m-ビフェニリル基、p-ビフェニリル基、1-アントリル基、2-アントリル基、9-アントリル基、1-フェナントリル基、2-フェナントリル基、3-フェナントリル基、4-フェナントリル基、9-フェナントリル基等が挙げられる。アラルキル基の炭素数としては特に限定されるものではないが、炭素数7~20が好ましく、そのアルキル部分は、直鎖、分岐、環状のいずれでもよい。その具体例としては、ベンジル基、p-メチルフェニルメチル基、m-メチルフェニルメチル基、o-エチルフェニルメチル基、m-エチルフェニルメチル基、p-エチルフェニルメチル基、2-プロピルフェニルメチル基、4-イソプロピルフェニルメチル基、4-イソブチルフェニルメチル基、α-ナフチルメチル基等が挙げられる。上記Arは、式2~21で示される少なくとも1種を表すが、特に、式11~16で示される少なくとも1種が好ましく、式11、14~16で示される少なくとも1種がより好ましく、式11および16で示される少なくとも1種が特に好ましい。上記R1~R152は、互いに独立して、水素原子、ハロゲン原子、カルボキシル基、スルホン基、炭素数1~10の分岐構造を有していてもよいアルキル基、または炭素数1~10の分岐構造を有していてもよいアルコキシ基を表し、R153およびR154は、互いに独立して、水素原子または炭素数1~10の分岐構造を有していてもよいアルキル基、トリフルオロメチル基、水酸基、炭素数1~10の分岐構造を有していてもよいアルコキシ基、アミノ基、または炭素数1~10の分岐構造を有していてもよいアルキルアミノ基を表し、W1およびW2は、互いに独立して、単結合、CR155R156R155およびR156は、互いに独立して、水素原子または炭素数1~10の分岐構造を有していてもよいアルキル基ただし、これらは一緒になって環を形成していてもよい。を表す。、C=O、O、S、SO、SO2、またはNR157R157は、水素原子または炭素数1~10の分岐構造を有していてもよいアルキル基を表す。を表す。これら炭素数1~10の分岐構造を有していてもよいアルキル基、アルコキシ基、アルキルアミノ基としては上記と同様のものが挙げられる。ハロゲン原子としては、フッ素原子、塩素原子、臭素原子、ヨウ素原子が挙げられる。また、X1およびX2は、互いに独立して、単結合、炭素数1~10の分岐構造を有していてもよいアルキレン基、または式22で示される基を表す。上記R158~R161は、互いに独立して、水素原子、ハロゲン原子、カルボキシル基、スルホン基、炭素数1~10の分岐構造を有していてもよいアルキル基、または炭素数1~10の分岐構造を有していてもよいアルコキシ基を表し、Y1およびY2は、互いに独立して、単結合または炭素数1~10の分岐構造を有していてもよいアルキレン基を表す。これらハロゲン原子としては上記と同様のものが挙げられる。炭素数1~10の分岐構造を有していてもよいアルキル基、アルコキシ基としては、上記アルキル基、アルコキシ基で例示したもののうち炭素数1~10のものが挙げられる。炭素数1~10の分岐構造を有していてもよいアルキレン基としては、メチレン基、エチレン基、プロピレン基、トリメチレン基、テトラメチレン基、ペンタメチレン基等が挙げられる。本発明における好適なArとしては、フルオレン環を含有する2価の有機基が挙げられ、例えば、下記式23または24で示される2価の有機基が好適である。上記R162~R183は、互いに独立して、水素原子、ハロゲン原子、カルボキシル基、スルホン基、炭素数1~10の分岐構造を有していてもよいアルキル基、または炭素数1~10の分岐構造を有していてもよいアルコキシ基を表し、R184およびR185は、互いに独立して、水素原子または炭素数1~10の分岐構造を有していてもよいアルキル基ただし、R184およびR185は一緒になって環を形成していてもよい。、トリフルオロメチル基、水酸基、炭素数1~10の分岐構造を有していてもよいアルコキシ基、アミノ基、炭素数1~10の分岐構造を有していてもよいアルキルアミノ基を表す。ここで、ハロゲン原子、炭素数1~10の分岐構造を有していてもよいアルキル基、アルコキシ基、アミノ基としては、上記と同様のものが挙げられる。また、R184およびR185が一緒になって形成する環としては、シクロペンチル環、シクロヘキシル環等が挙げられる。これらの中でも、R162~R183としては、水素原子が好ましい。上記式2~21,23および24で表されるアリール基の具体例としては、下記式で示されるものが挙げられるが、これらに限定されるものではない。これらの中でも、より高い屈折率のポリマーが得られることから、下記式で示されるアリール基がより好ましい。さらに、高屈折率を発現させるという点から、アリールAr部分としては、フルオレン骨格やカルバゾール骨格等の環状骨格を有する剛直な構造が好適である。また、W1等のベンゼン環の連結基としては、高い水素結合能を有する、カルボニル構造を含む官能基、アミン構造を含む官能基、酸素原子を含む官能基、スルホニル基が、アミン部位の水素原子Rおよび/またはR′が水素原子の場合と水素結合を形成してよりアリールAr部分が密に集まり易く、電子密度が向上するため好適である。以上のような観点から、下記式で示されるアリール基が好ましい。好適な繰り返し単位構造としては、有機溶媒に対して優れた溶解性を示す下記式25または26で示されるものが挙げられるが、これらに限定されるものではない。本発明における重合体の重量平均分子量は、特に限定されるものではないが、500~100,000が好ましく、より耐熱性を向上させるという点から、2,000以上が好ましく、より溶解性を高め、得られた溶液の粘度を低下させるという点から、10,000以下が好ましい。なお、本発明における重量平均分子量は、ゲルパーミエーションクロマトグラフィー以下、GPCという分析による標準ポリスチレン換算で得られる平均分子量である。本発明のトリアジン環含有重合体の製造法について一例を挙げて説明する。例えば、下記スキーム1に示されるように、繰り返し構造25’を有する高分岐重合体は、モノアミノハロゲン化シアヌル27およびアミノ基を有するビスアミノフェニルフルオレン化合物28を塩基と共に適当な有機溶媒中で反応させて得ることができる。式中、Xは、互いに独立してハロゲン原子を表す。Rは上記と同じ意味を表す。また、下記スキーム2に示されるように、繰り返し構造25’を有する高分岐重合体は、モノアミノハロゲン化シアヌル27およびアミノ基を有するビスアミノフェニルフルオレン化合物28を塩基と共に反応させて得られる化合物29より合成することもできる。式中、Xは、互いに独立してハロゲン原子を表す。Rは上記と同じ意味を表す。以上の方法を用いることで、本発明の重合体を、安価に、しかも簡便かつ安全に製造することができる。この製造方法は、一般的なポリマーを合成する際の反応時間よりも著しく短いことから、近年の環境への配慮に適合した製造方法であり、CO2排出量を低減できる。また、製造スケールを大幅に増加させても安定製造することが可能であり、工業化レベルでの安定供給体制を損なわない。スキーム1および2の方法の場合、各原料の仕込み量としては、目的とする重合体が得られる限りにおいて任意であるが、トリアジン化合物271当量に対し、ジアミノ化合物280.01~10当量が好ましい。また、ジアミノ化合物28やモノアミノハロゲン化シアヌル27の量を適宜調節することで、得られるポリマーの分子量を容易に調節することができる。上記塩基の添加量は、モノアミノハロゲン化シアヌル271当量に対して0.1~100当量が好ましく、1~10当量がより好ましい。なお、これらの塩基は水溶液にして用いてもよい。この塩基の具体例としては、炭酸カリウム、水酸化カリウム、炭酸ナトリウム、水酸化ナトリウム、炭酸水素ナトリウム、ナトリウムエトキシド、酢酸ナトリウム、炭酸リチウム、水酸化リチウム、酸化リチウム、酢酸カリウム、酸化マグネシウム、酸化カルシウム、水酸化バリウム、リン酸三リチウム、リン酸三ナトリウム、リン酸三カリウム、フッ化セシウム、酸化アルミニウム、アンモニア、トリメチルアミン、トリエチルアミン、ジイソプロピルアミン、ジイソプロピルエチルアミン、N-メチルピペリジン、2,2,6,6-テトラメチル-N-メチルピペリジン、ピリジン、4-ジメチルアミノピリジン、N-メチルモルホリン等が挙げられる。得られる重合体には、原料成分が残存していないことが好ましいが、本発明の効果を損なわなければ一部の原料が残存していてもよい。いずれのスキームの方法においても、反応終了後、生成物は再沈法等によって容易に精製できる。上記有機溶媒としては、この種の反応において通常用いられる種々の溶媒を用いることができ、例えば、テトラヒドロフランTHF、ジオキサン等のエーテル系溶媒;ジメチルスルホキシドDMSO;N,N-ジメチルホルムアミドDMF、N-メチル-2-ピロリドンNMP、テトラメチル尿素、ヘキサメチルホスホルアミド、N,N-ジメチルアセトアミドDMAc、N-メチル-2-ピペリドン、N,N-ジメチルエチレン尿素、N,N,N’,N’-テトラメチルマロン酸アミド、N-メチルカプロラクタム、N-アセチルピロリジン、N,N-ジエチルアセトアミド、N-エチル-2-ピロリドン、N,N-ジメチルプロピオン酸アミド、N,N-ジメチルイソブチルアミド、N-メチルホルムアミド、N,N’-ジメチルプロピレン尿素等のアミド系溶媒、およびそれらの混合溶媒が挙げられる。中でもDMF、DMSO、NMP、DMAc、およびこれらの混合系が好ましく、特に、DMAc、NMPおよびこれらの混合系が好適である。スキーム1および2の反応において、反応温度は、用いる溶媒の融点から溶媒の沸点までの範囲で適宜設定すればよいが、特に、50~250°C程度が好ましく、120~150°Cがより好ましい。スキーム1および2の反応において、各成分の配合順序は任意であり、各成分の添加は、滴下等によって徐々に加えても、全量一括して加えてもよい。なお、以上で説明した方法は、上述したアリールAr基を与えるジアミン成分を用いる場合に限られず、任意のジアミノアリール化合物を用いるトリアジン環含有重合体の製造法に適用できる。以下、合成例および実施例を挙げて、本発明をより具体的に説明するが、本発明は下記の実施例に限定されるものではない。なお、実施例で用いた各測定装置は以下のとおりである。[1H-NMR]装置:BrukerAC400PNMRシステム水素核で400MHz測定溶媒:DMSO-d6基準物質:テトラメチルシランTMSδ0.0ppm[13C-NMR]装置:BrukerAC400PNMRシステム炭素核で100MHz測定溶媒:CDCl3-d1基準物質:テトラメチルシランTMSδ0.0ppm[GPC]装置:東ソー株製HLC-8220GPCカラム:東ソーα-M二連結カラム温度:40°C溶媒:NMP検出器:UV254nm検量線:標準ポリスチレン[エリプソメーター]装置:ジェーエーウーラムジャパン製多入射角分光エリプソメーターVASE[示差熱天秤TG-DTA]装置:株セイコーインスツルメンツSCC5200システムTG/DTA320昇温速度:20°C/分測定温度:25°C-800°C[合成例1]ADCTの合成撹拌子および氷水約20mLを加えた三口フラスコに、塩化シアヌル12.5g:67.5mmolのアセトン95mL溶液を注ぎ、ここに滴下ロートで28アンモニア水8.18mL:135mmolと蒸留水125mLの混合溶液を0~5°Cで滴下した。その後0°Cで1時間撹拌した。得られた沈殿物を吸引濾過にて回収し、クロロホルムで洗浄し、水約50mLで4回洗浄した後、室温で一日減圧乾燥をした。得られたADCPの1H-NMRスペクトル、および13C-NMRスペクトルを図1,2に示す。形状:白色固体収量:6.40g,収率:55融点:文献値223-225°C,実験値233-235°C1H-NMR400MHz,DMSO-d6,TMS[ppm]:δ=8.57s,2H,NH2.13C-NMR100MHz,CDCl3-d1,TMS[ppm]:δ=167.4,169.6.元素分析C3H2Cl2N4Calcd.C:21.84H:1.22N:33.96.Found.C:21.61H:1.36N:33.53.[合成例2]モデル化合物の合成リニアユニットの合成ジムロート冷却管と三方コックを取り付けた二口フラスコに撹拌子を入れ、三回脱気した後、窒素気流下で、合成例1で得られたADCT1.0mmol,0.1649g、p-アニシジン2.0mmol:0.2643g、ピリジン2.2mmol、およびNMP3mLを加え、150°Cで2時間反応させた。その後、反応溶液を蒸留水約200mLに投入した。沈殿物を吸引濾過にて回収し、100°Cで一晩減圧乾燥し、薄紫色結晶0.268g粗収率:79.1を得た。得られたモデル化合物の1H-NMRスペクトルを図3に示す。1H-NMRδppm3.727s,CH3,6H、6.526br,NH2,2H,6.848d,CH,4H,7.607d,CH,4H,8.900br,NH,2H.[合成例3]モデル化合物の合成ターミナルユニットの合成ジムロート冷却管と三方コックを取り付けた二口フラスコに撹拌子を入れ、三回脱気した後、窒素気流下、氷浴中で、合成例1で得られたADCT4.0mmol:0.65992g、p-アニシジン4.0mmol,0.4926g、およびNMP4mLを加え、室温で2時間反応させた。その後、反応溶液を3炭酸水素ナトリウム水溶液500mLに注ぎ、沈殿物を吸引ろ過で回収、100°Cで一晩減圧乾し、灰色固体8.05g粗収率:80を得た。得られたモデル化合物の1H-NMRスペクトルを図3に示す。1H-NMRδppm3.727s,CH3,3H,6.800br,NH2,2H,6.862d,CH,2H,7.527d、CH,2H,9.813s,NH,1H.[実施例1]高分子化合物[3]の合成ジムロート冷却管と窒素導入管を取り付け、撹拌子を入れた三口フラスコに窒素気流下でODA[2]2.5mmolを加え、シリンジでNMP5mLを加えてこれを溶解させ、さらに合成例1で得られたADCT[1]2.5mmol:0.41245g、炭酸カリウム5.5mmol:0.76015gを加え、120°Cで3時間重合を行った。その後、反応混合物を蒸留水約400mLに注ぎ、析出した沈殿物を吸引濾過にてろ別、120°Cで12時間減圧乾燥した。これをNMPで再溶解させ、蒸留水に再沈殿し、沈殿物を120°Cで12時間減圧乾燥した。実施例1のまとめを表1に示す。[実施例2~14]反応温度、反応時間、ジアミン種および/または塩基を表1に示されるように変更した以外は、実施例1と同様にして、高分子化合物[3]~[7]を得た。なお、使用したジアミン種は以下のとおりである。実施例4,8および12で得られた高分子化合物[3],[6]および[7]の1H-NMRスペクトルを図4~6に示す。図4~6と図3とのNMRスペクトルの比較から明らかなように、上記実施例1~14で得られたいずれのポリマーにおいても官能基選択的な重合が進行し、分岐のない直鎖状のポリマーが得られていることがわかった。[溶解性試験]実施例4~6,8および12で得られた高分子化合物[3]~[7]10mgを、それぞれ表2に示される各種溶媒5mLに溶解させて溶解性を観察した。結果を表2に示す。室温で溶解したものを、溶解しなかったものを-で示した。[耐熱性試験]実施例8および12で得られた高分子化合物[6]および[7]について、TG/DTA装置により耐熱性を評価した。具体的にはサンプルを窒素気流下にて昇温速度20°C/分で800°Cまで加熱した。結果を表3に示す。[屈折率測定]実施例4,8および12で得られた高分子化合物[3]、[6]および[7]0.1gをN-メチルピロリドン0.9gに溶解し、黄色透明溶液を得た。得られたポリマーワニスをガラス基板上にスピンコーターを用いて200rpmで5秒、1500rpmで30秒スピンコートし、100°Cで1分、250°Cで5分焼成して溶媒を除去し薄膜を作製した。得られた薄膜について、エリプソメーターにより屈折率を測定した。測定結果を表4に示す。以上に示したように、本発明の高分子化合物は、透明性と耐熱性に優れ、高い屈折率を有し、かつ、様々な溶媒への溶解性に優れているため、液晶表示素子の保護膜、TFTアレイ平坦化膜、カラーフィルター等のオーバーコート、スペーサー材、ELディスプレイの光取り出し向上膜、撮像素子の光取り入れ向上層、LED素子における光取り向上層等に応用可能である。"